(57)【要約】      （修正有）【課題】石膏ボード等の下地材に、壁紙を接合するための澱粉を主材料とする壁紙用糊剤において、とくに張替えのために古い壁紙を剥離する際において、剥離する際のイージーピール性を付与するようにした壁紙用糊剤を提供する。【解決手段】澱粉を主材料とする壁紙用糊剤において、硫黄の粉末を混入することを特徴とする壁紙用糊剤。硫黄の粉末の粒子の粒径が２０〜１００μｍであり、プラスチック粉末の粒子の粒径が２０〜１００μｍであることを特徴とする壁紙用糊剤。【選択図】なし【特許請求の範囲】
【請求項１】
澱粉を主材料とする壁紙用糊剤において、
硫黄の粉末を混入することを特徴とする壁紙用糊剤。
【請求項２】
硫黄の粉末の粒子の粒径が２０〜１００μｍである請求項１に記載の壁紙用糊剤。
【請求項３】
澱粉を主材料とする壁紙用糊剤において、
プラスチック粉末を混入することを特徴とする壁紙用糊剤。
【請求項４】
プラスチック粉末の粒子の粒径が２０〜１００μｍである請求項３に記載の壁紙用糊剤。
【請求項５】
澱粉を主材料する壁紙用糊剤において、
硫黄の粉末とプラスチックの粉末とを混入することを特徴とする壁紙用糊剤。
【請求項６】
硫黄の粉末とプラスチック粉末の粒径がともに２０〜１００μｍである請求項５に記載の壁紙用糊剤。
【請求項７】
硫黄とプラスチックの混合割合によって接着力および／または剥離性をコントロールする請求項６に記載の壁紙用糊剤。
【発明の詳細な説明】
【技術分野】
【０００１】
本発明は、壁紙用糊剤に係り、とくに澱粉を主材料とする壁紙用糊剤に関する。
【背景技術】
【０００２】
一般に家屋の内装として用いられる壁紙（クロス）は、壁面を構成する下地材、例えば石膏ボードの表面に、壁紙用糊剤によって接合塗布される。そして壁紙を張替える場合には、一旦石膏ボードの下地材から古い壁紙を剥取り、この後に新しい壁紙を再び壁紙用糊剤によって接合する。何回も壁紙を張替える場合には、石膏ボードから成る下地材の品質が悪くなる。これは、クロスの張替えの際に一部のクロスが下地材の表面に残ったり、あるいはまた糊剤が部分的に付着した状態で壁紙が剥離されることによる。また壁紙用糊剤の接合力が大きすぎると、壁紙の一部が下地材の表面に付着したままの状態になり、これによって下地材の凹凸が均一でなく、下地品質が悪化する原因になる。
【０００３】
特開平１０−１５８６１１号公報には、被着面を損傷することなく、且つ接着性に優れた、被着面を防火石膏ボード専用とする壁紙用糊剤において、水に合成澱粉糊、雲母、メチルヒドロキシエチルセルロースを添加した壁紙用糊であり、雲母の劈開性によりストリッパブル性（剥がし易さ）を、また合成澱粉糊により十分な接着性を持ち、メチルヒドロキシエチルセルロースによって雲母と合成澱粉糊が混練性の調整等を行なうことで、全体として、強力な接着性を有し、壁紙を剥がす際には、糊の層自体が分離する構成とした壁紙用糊が提案されている。
【０００４】
この種の糊剤は、雲母の劈開性を利用して剥がし易さを得るようにしているものの、下地材に対する糊剤による壁紙のタック力が劣り、とくに糊剤が固化するまでの間の壁紙の保持力が十分に確保できないという欠点がある。
【先行技術文献】
【特許文献】
【０００５】
【特許文献１】特開平１０−１５８６１１号公報
【発明の概要】
【発明が解決しようとする課題】
【０００６】
本願発明の課題は、壁紙を壁面に接着する際に、壁紙を確実に下地材に接合することができる十分な接合強度を有し、しかも壁紙の張替えの際には、古い壁紙が確実に剥離できるようにした壁紙用糊剤を提供することである。
【０００７】
本願発明の別の課題は、壁紙を壁面の下地材に塗付する際に、糊剤が固化する前の状態においてもなお壁紙を確実に壁面に保持しておくタック性を有する壁紙用糊剤を提供することである。
【０００８】
本願発明のさらに別の課題は、混入される物質に応じて接着力を調整できるようにした壁紙用糊剤を提供することである。
【０００９】
本願発明のさらに別の課題は、混入される物質の混合割合によって壁紙の剥離性をコントロールすることができるようにした壁紙用糊剤を提供することである。
【００１０】
本願発明の上記の課題および別の課題は、以下に述べる本願発明の技術的思想、およびその実施の形態によって明らかにされる。
【課題を解決するための手段】
【００１１】
本願の主要な発明は、
澱粉を主材料とする壁紙用糊剤において、
硫黄の粉末を混入することを特徴とする壁紙用糊剤に関するものである。ここで、硫黄の粉末の粒子の粒径が２０〜１００μｍであってよい。
【００１２】
本願の別の主要な発明は、澱粉を主材料とする壁紙用糊剤において、
プラスチック粉末を混入することを特徴とする壁紙用糊剤に関するものである。ここで、プラスチック粉末の粒子の粒径が２０〜１００μｍであってよい。
【００１３】
本願のさらに別の発明は、澱粉を主材料する壁紙用糊剤において、
硫黄の粉末とプラスチックの粉末とを混入することを特徴とする壁紙用糊剤に関するものである。
【００１４】
ここで、硫黄の粉末とプラスチック粉末の粒径がともに２０〜１００μｍであってよい。また硫黄とプラスチックの混合割合によって接着力および／または剥離性をコントロールするようにしてよい。
【発明の効果】
【００１５】
本願の主要な発明は、澱粉を主材料とする壁紙用糊剤において、硫黄の粉末とプラスチック粉末の一方または双方を混入するようにした壁紙用糊剤に関する。
【００１６】
従ってこのような構成に係る壁紙用糊剤によると、混入される硫黄の粉末、プラスチックの粉末、あるいは双方によって、接着力および剥離性を調整しながらしかも十分なタック性を有する壁紙用糊剤を提供することが可能になる。このような壁紙用糊剤によると、壁紙の張替えの際に古い壁紙が容易に剥離されるようになり、しかも新しい壁紙を貼付ける際に、糊が固化する前の状態においても十分な保持力によって壁紙を壁面に保持できるようになる。
【発明を実施するための形態】
【００１７】
以下本願発明を実施の形態によって説明する。本願の壁紙用糊剤は、通常の澱粉１００％の澱粉糊、または合成澱粉糊であって、酢酸ビニール樹脂補強剤を混入したものでもよい。そしてこのような天然澱粉糊または合成澱粉糊に対して硫黄の粉末、プラスチック粉末、あるいは硫黄の粉末とプラスチック粉末の双方を混入するようにしたものである。添加する硫黄の平均粒径範囲は２００〜５００Ｍ（メッシュ）であって、その粒径は２０〜１００μｍ程度の範囲内である。またプラスチック粉末の場合には、その平均粒径が２０から１００μｍの範囲が好適である。硫黄およびプラスチック粉末の粒径が１５０ミクロン以上であると、壁紙を剥がした後に下地材の表面にざらざら感が残る。従って次に新しい壁紙を張付ける際に、その表面の平滑性が損なわれる可能性がある。
【００１８】
硫黄粉末あるいはプラスチック粉末の粒径が小さくなると、水に分散されなくなる。良好な分散を図るために、分散剤を必要とする。またさらには、粉末増粘剤を入れなければならなくなる。粉末増粘剤としては、カルボキシメチルセルロースナトリウム（ＣＭＣ）等が利用されている。硫黄の粉末やプラスチックの粉末を、上述の２００〜５００Ｍ程度の値に維持すると、上述のような分散剤や増粘剤が必要でなくなる。
【００１９】
硫黄はその色が黄色であるために、硫黄のみを澱粉糊に混入した場合には、壁紙用糊剤が黄色味を帯びる可能性がある。これに対してプラスチック粉末を適宜に混入させることによって、硫黄の黄色の色が薄くなる。なお硫黄を全く使用せず、プラスチック粉末のみの場合には、糊剤に白さが目立つようになる。なおアクリル系の微粉末をプラスチック粉末として使用すると、透明感を糊剤に付与することが可能になる。またプラスチック粉末は、化粧品等に混入されて使用される安全性の高い粉末である。
【００２０】
壁紙用糊剤に添加される硫黄もプラスチック粉末も、何れもとくに効果に差がない。すなわち使用感、接着性、ピールアップ性の何れにおいても、硫黄粉末とプラスチック粉末で効果に差がない。
【００２１】
次に実際に壁紙用糊剤を調製する場合には、水に界面活性剤、消泡剤、浸透剤を入れた溶液へ、硫黄粉末またはプラスチック粉末を添加した剥離補助剤を用意し、この剥離補助剤の液体を、合成澱粉糊に混入する。これによって澱粉糊の接着力を適度に緩和することが可能になる。しかもこのような澱粉糊によると、必要十分な接着力を維持することができる。張替えのために古い壁紙を剥離する際には、とくに硫黄粉末またはプラスチック粉末が混入されている糊層が厚さ方向に分断剥離されるために、壁紙が接合された下地材を損傷することなくきれいに古い壁紙を剥離することが可能になる。すなわちこのような澱粉糊は、ピールアップ性を有する壁紙用糊剤となり、壁紙の裏打ちを残さず、しかも接合される下地材を痛めることなく壁紙を剥離できるようになる。
【００２２】
硫黄粉末またはプラスチック粉末を主剤とする剥離補助剤には、界面活性剤、消泡剤、浸透剤等が適量添加される。界面活性剤としては、例えば、スチレンマレイン酸ハーフエステルポリマーアンモニウム塩（例えば商品名ディスコート）が０．１〜２．５重量％程度用いられてよい。また消泡剤としては、例えば、ポロキシアルキデンポリグリセリンエーテル（例えば商品名パイオニン）が０．１〜２重量％程度用いられてよい。また浸透剤としては、例えば、ポリオキシアルキデン分岐デシルエーテル（例えば商品名ノイゲン）が０．０５〜１．０重量％程度用いられてよい。
【００２３】
次に実際の使用方法について説明する。予め樹脂が入っていない合成澱粉糊を用意する。そして性質上成分が分離する投入前によく攪拌を行なった後に、澱粉糊一箱（１８Ｋｇ）に対して、本願の剥離調整剤３．６Ｋｇ一缶を投入する。そして投入後には任意の希釈率で使用するが、十分に攪拌すればよい。なお壁紙の接合のための施工方法については、従来と同様の方法であってよい。
【００２４】
なお壁紙の種類によっては十分に効果が発揮されない材質の壁紙が存在するために、事前にテストを行なう必要がある。またこのような糊材は、有害成分を含んではいないが、口に入らないように注意しなければならない。そしてこのような澱粉糊から成る糊材によって、壁紙の裏打ちを残さず、下地を痛めることなく古い壁紙を剥がすことが可能になる。
【００２５】
プラスチック粉末とともに、あるいはまた単独で用いられる硫黄粉末の原料である硫黄は、皮膚、髪、爪のケラチンを構成する硫黄化合物アミノ酸の一種であるシスチンに存在する。硫黄は皮膚や髪、爪の健康を保つ役割があり、酵素の活性に関与している。また、有害ミネラルの蓄積防止や、細菌感染の抵抗力向上、肝臓の胆汁分泌を助ける作用を持っている。
【００２６】
硫黄は、どちらかと言えば身体に有害な物質であると思われがちであるが、実際には必要量の多い必須ミネラルであって、硫黄化合物であるシステインというアミノ酸の一種が髪や爪、皮膚を構成しているために、硫黄が不足するとむしろ障害が発生するものである。また硫黄は、ビタミンＢ１や、パントテン酸と結合して補酵素となり、糖質や脂質の代謝に作用している。また有害ミネラルの蓄積を防いだり、抵抗力を強めたり、肝臓の胆汁の働きを助ける働きをもしている。すなわち硫黄はいわば、健康補助材料である。
【００２７】
硫黄、プラスチック粉末ともに、その粒径は厳密には決まったものではないが２００〜５００Ｍであって、粒径が２０〜１００μｍの範囲内が好適である。施工時の希釈は、通常の使用範囲、メーカー指定の希釈率で行なう。糊原液１８Ｋｇに対して水１６Ｋｇ前後で施工面積１６０〜１８０ｍ２を基準として用いる。本製品使用量は、糊原液１８Ｋｇとして材料重量が３．６Ｋｇの値が好ましい。混入される硫黄やプラスチック粉末の量が多くなると、接着力が落ちて剥がれ易くなる。またプラスチック粉末においては、ポリエステル、ポリプロピレン、アクリル系の微粉末等各種のプラスチック材料でテストを行なった。その結果、プラスチック樹脂の微粉末ならば何れでもかまわないことが判明している。またプラスチック樹脂の粒形は、球体のものが好ましく、クレーター状、あるいはスポンジ状のものはイージーピール性の効果を得るのに多くの量を必要とする。また１０μｍ以下の粒径の微粒子の場合には、イージーピール性の効果が薄く、不適当なものであった。硫黄は２００Ｍ〜５００Ｍで試験を行なったところ、結果は目に見えて変わらなかった。
【実施例】
【００２８】
【表１】
2014101421.tif 000002
【００２９】
添付の表１は、実際に試作を行なった例を示している。ここでサンプルＮｏ．１、２、３、１１、１２は、ピールアップ性（剥離が容易である性質、表１においてＰＵと表示）がなく、比較例として示されたものである。それ以外のサンプルは全て実施例である。すなわちサンプルＮｏ．４〜１０は、硫黄のみを混入してピールアップ性を得るようにしたものである。これに対して、サンプルＮｏ．１３〜２０は、プラスチック粉末のみを混入してピールアップ性を得るようにしたものである。またサンプルＮｏ．２２〜３１は、硫黄粉末とプラスチック粉末の両方を投入してピールアップ性を得るようにしたものである。とくにサンプルＮｏ．２２〜３１に示すように、硫黄粉末とプラスチック粉末とをともに混入した場合においては、両者の混合割合を変えることによって、接着力あるいは剥離性をコントロールすることが可能になる。
【００３０】
以上本願発明を図示の実施の形態および実施例によって説明したが、本願発明は上記実施の形態および実施例によって限定されることなく、本願発明の技術的思想の範囲内において各種の変更が可能である。例えば上記実施の形態における剥離補助材と糊剤との関係については、予め両者を混合した状態で供給するようにしてもよく、あるいはまた使用する直前に剥離剤を糊剤中に混入してもよい。すなわち表１に示す水Ａ、活性剤、消泡剤、浸透剤、硫黄および／またはプラスチック微粉末から成る組成物を剥離調整剤とし、これに対して澱粉糊と水Ｂを混入したものを糊剤として別々に調製してこれらを使用する直前で調合するようにしてもよく、あるいはまた全体を調合した状態で供給するようにしてもよい。
【産業上の利用可能性】
【００３１】
本願発明は、壁紙を石膏ボード等の下地材の表面に接合するための糊剤として使用することが可能である。